СПОСОБ ИЗГОТОВЛЕНИЯ ИЗДЕЛИЯ ИЗ КОМПОЗИЦИОННОГО МАТЕРИАЛА

1. Способ изготовления изделия из композиционного материала, включающий приготовление шихты из углеродного наполнителя и связующего, формирование заготовки и многостадийный обжиг, отличающийся тем, что в качестве связующего используют ароматический углеводород и воду, формирование заготовки ведут путем нанесения пропитанного шихтой материала на твердую основу и уплотнения материала, а первую стадию обжига ведут путем нагрева заготовки до температуры полного выпаривания воды, затем продолжают нагрев заготовки до температуры расплава ароматического углеводорода с последующим нагревом до температуры отверждения ароматического углеводорода и наполнителя, и производят охлаждение заготовки под давлением.
2. Способ изготовления изделия по п.1, отличающийся тем, что в качестве ароматического углеводорода используют или патоку, или сахар, или фруктозу, или глюкозу.
3. Способ изготовления изделия по п.1, отличающийся тем, что уплотнение производят при нанесении материала на твердую основу методом натяга.
4. Способ изготовления изделия по п.1, отличающийся тем, что уплотняют заготовку перед началом выпаривания воды путем приложения к ней давления.
5. Способ изготовления изделия по п.1, отличающийся тем, что уплотняют заготовку в момент расплава ароматического углеводорода путем приложения к ней давления.
6. Способ изготовления изделия по п.1, отличающийся тем, что в качестве материала используют углеродные или ленту, или ткань, или нить, или жгут.
7. Способ изготовления изделия по п.1, отличающийся тем, что в качестве материала используют стеклоленту или стеклоткань.
8. Способ изготовления изделия по п.1, отличающийся тем, что в качестве материала используют базальтовую ткань.
9. Способ изготовления изделия по п.1, отличающийся тем, что температуру выпаривания воды выбирают в пределах от 90-150С° и выпаривание производят в течение 1-1,5 ч.
2
10. Способ изготовления изделия по п.1, отличающийся тем, что давление, приложенное к заготовке, выбирают от 10-50 кг/см.
11. Способ изготовления изделия по п.1, отличающийся тем, что температуру расплава ароматического углеводорода выбирают от 190-200С°.
12. Способ изготовления изделия по п.1, отличающийся тем, что температуру отвердения наполнителя и ароматического углеводорода выбирают от 350-400С° в течение 1,5-2 ч.